(57)【特許請求の範囲】
【請求項１】
酸価が３０〜１８０ｍｇＫＯＨ／ｇであるとともにガラス転移点（Ｔｇ）が−３０〜７０℃であるアクリル共重合体と、２０℃における水溶解度が１質量％未満であるマグネシウム化合物と、を含み、
前記マグネシウム化合物の含有量が、前記アクリル共重合体の酸価の０．０２〜１当量であるアクリルエマルジョン組成物。
【請求項２】
前記マグネシウム化合物が、Ｍｇ（ＯＨ）2、ＭｇＯ、ＭｇＣＯ3、及び３ＭｇＣＯ3・Ｍｇ（ＯＨ）2・３Ｈ2Ｏからなる群より選択される少なくとも１種である請求項１に記載のアクリルエマルジョン組成物。
【請求項３】
ｐＨが４〜９である請求項１又は２に記載のアクリルエマルジョン組成物。
【請求項４】
床磨き剤として用いられる請求項１〜３のいずれか一項に記載のアクリルエマルジョン組成物。
【発明の詳細な説明】
【技術分野】
【０００１】
本発明はアクリルエマルジョン組成物に関し、更に詳しくは、床磨き剤用、及び家具、車両等の艶出し剤用の組成物として好適なアクリルエマルジョン組成物に関する。
【背景技術】
【０００２】
ホテル、デパート等で用いられる床材には美麗な外観が要求されるため、各種の床磨き剤（艶出し剤）が従来使用されている。一方、これらの床材は靴（特に、婦人用のハイヒール）等による過酷な接触を繰り返し受けるため、優れた美観性のみならず、例えば耐ブラックヒールマーク（ＢＨＭ）性をはじめとする高度の耐久性をも要求される。これらの要求を満たすべく、銅や鉄等の重金属のスルホン酸塩構造を有するエチレン系不飽和カルボン酸共重合体を用いた水性被覆組成物が開示されている（例えば、特許文献１参照）。但し、環境に対する負荷を軽減する等の目的から、重金属類、特に亜鉛を用いない艶出し剤等の開発が近年求められている。
【０００３】
重金属類を使用しないものとしては、架橋性不飽和単量体を用いた、耐煮沸性に優れた艶出し剤が開示されている（例えば、特許文献２参照）。しかしながら、近年、床磨き剤はより高いレベルの耐久性を有するものであることが要求されており、特許文献２において開示された艶出し剤（床磨き剤）であってもこのような要求を十分に満足できるものとはいえなかった。また、再塗装に先立つアルカリによる剥離性も十分とはいえないため、更なる改良を図る必要性がある。
【０００４】
一方、優れた耐久性、光沢性、及び密着性等を備えたものとして、所定の（メタ）アクリレート単量体とエチレン性不飽和カルボン酸とを含む単量体成分を乳化重合してなる水性共重合体ラテックスが開示されている（例えば、特許文献３参照）。また、ガラス転移点（Ｔｇ）が２２℃より高い所定の酸性単量体の共重合体と、遷移金属化合物とを反応させて得られる生成物を含む床磨き剤等に使用される組成物が開示されている（例えば、特許文献４参照）。
【０００５】
しかしながら、近年はコンクリート、石材、木材等の各種基材への密着性及び重ね塗り性を改善することが要求されており、前記特許文献３、４において開示された水性共重合体ラテックスや床磨き剤用の組成物を用いた床磨き剤はこれらの要求を必ずしも十分に満足するものであるとはいえなかった。
【特許文献１】特表平８−５０１５７７号公報
【特許文献２】特公平１−５９３１０号公報
【特許文献３】特開平４−３１１７１２号公報
【特許文献４】特開平２−２１９８６３号公報
【発明の開示】
【発明が解決しようとする課題】
【０００６】
本発明は、このような従来技術の有する問題点に鑑みてなされたものであり、その目的とするところは、重金属を用いることなく、耐ＢＨＭ性、重ね塗り性、光沢保持性、及び密着性に優れた床磨き剤として好適なアクリルエマルジョン組成物を提供することにある。
【課題を解決するための手段】
【０００７】
本発明者らは上記目的を達成すべく鋭意検討した結果、その酸価が所定の範囲内であるアクリル共重合体と、水溶解度が比較的低い難溶性のマグネシウム化合物とを含むエマルジョン組成物によって、上記の課題を解決することが可能であることを見出し、本発明を完成するに至った。
【０００８】
即ち、本発明によれば、以下に示すアクリルエマルジョン組成物が提供される。
【０００９】
［１］酸価が３０〜１８０ｍｇＫＯＨ／ｇであるとともにガラス転移点（Ｔｇ）が−３０〜７０℃であるアクリル共重合体と、２０℃における水溶解度が１質量％未満であるマグネシウム化合物と、を含み、前記マグネシウム化合物の含有量が、前記アクリル共重合体の酸価の０．０２〜１当量であるアクリルエマルジョン組成物。
【００１１】
［２］前記マグネシウム化合物が、Ｍｇ（ＯＨ）2、ＭｇＯ、ＭｇＣＯ3、及び３ＭｇＣＯ3・Ｍｇ（ＯＨ）2・３Ｈ2Ｏからなる群より選択される少なくとも１種である前記［１］に記載のアクリルエマルジョン組成物。
【００１２】
［３］ｐＨが４〜９である前記［１］又は［２］に記載のアクリルエマルジョン組成物。
【００１３】
［４］床磨き剤として用いられる前記［１］〜［３］のいずれかに記載のアクリルエマルジョン組成物。
【発明の効果】
【００１４】
本発明のアクリルエマルジョン組成物は、酸価が３０〜１８０ｍｇＫＯＨ／ｇであるとともにガラス転移点（Ｔｇ）が−３０〜７０℃であるアクリル共重合体と、２０℃における水溶解度が１質量％未満であるマグネシウム化合物とを含み、マグネシウム化合物の含有量が、アクリル共重合体の酸価の０．０２〜１当量であるものであるため、重金属を用いることなく、耐ＢＨＭ性、重ね塗り性、光沢保持性、及び密着性に優れた床磨き剤として好適なものである。
【発明を実施するための最良の形態】
【００１５】
以下、本発明の実施の最良の形態について説明するが、本発明は以下の実施の形態に限定されるものではなく、本発明の趣旨を逸脱しない範囲で、当業者の通常の知識に基づいて、適宜、設計の変更、改良等が加えられることが理解されるべきである。
【００１６】
本発明のアクリルエマルジョン組成物は、酸価が３０〜１８０ｍｇＫＯＨ／ｇであるとともにガラス転移点（Ｔｇ）が−３０〜７０℃であるアクリル共重合体と、２０℃の純水に対する水溶解度が１質量％未満であるマグネシウム化合物とを含み、マグネシウム化合物の含有量が、アクリル共重合体の酸価の０．０２〜１当量である。以下、その詳細について説明する。
【００１７】
（１）アクリル共重合体（共重合体（Ａ））
本発明の実施形態であるアクリルエマルジョン組成物に含まれるアクリル共重合体（以下、単に「共重合体（Ａ）」ともいう）としては、エチレン系不飽和カルボン酸単量体及び／又はその塩（以下、単に「（ａ）成分」ともいう）、エチレン系不飽和スルホン酸単量体及び／又はその塩（以下、単に「（ｂ）成分」ともいう）、並びに（ａ）及び（ｂ）成分とは異なるエチレン系不飽和単量体（以下、単に「（ｃ）成分」ともいう）からなる群より選択される２種以上の単量体を共重合させてなる共重合体を挙げることができる。
【００１８】
（ａ）成分としては、例えば、（メタ）アクリル酸、クロトン酸等のモノカルボン酸類、マレイン酸、フマル酸、イタコン酸等のジカルボン酸類、マレイン酸モノメチル、イタコン酸モノメチル、コハク酸モノ［２−（メタ）アクリロイルオキシエチル］、フタル酸モノ［２−（メタ）アクリロイルオキシエチル］等のハーフエステル類等を挙げることができる。これらのエチレン系不飽和カルボン酸単量体は、それぞれ単独で又は２種以上を混合して使用することができる。
【００１９】
また、エチレン系不飽和カルボン酸単量体の塩としては、例えば、ナトリウム塩、カリウム塩、アンモニウム塩等を挙げることができる。これらのエチレン系不飽和カルボン酸単量体の塩は、それぞれ単独で又は２種以上を混合して使用することができる。なお、（ａ）成分としては、（メタ）アクリル酸、コハク酸モノ［２−（メタ）アクリロイルオキシエチル］、若しくはフタル酸モノ［２−（メタ）アクリロイルオキシエチル］、又はこれらの２種以上の混合物が好ましい。
【００２０】
共重合体（Ａ）における（ａ）成分の含有率は、５〜５０質量％であることが好ましく、７〜４５質量％であることが更に好ましく、１０〜４０質量％であることが特に好ましい。共重合体（Ａ）における（ａ）成分の含有率が５質量％未満であると、床磨き剤として用いた場合に形成される塗膜の耐久性、剥離性が低下する傾向にあり、５０質量％超であると、塗工性が低下する傾向にある。
【００２１】
（ｂ）成分としては、例えば、イソプレンスルホン酸、スチレン−３−スルホン酸、スチレン−４−スルホン酸、α−メチルスチレン−３−スルホン酸、α−メチルスチレン−４−スルホン酸、２−アクリルアミド−２−メチルプロパンスルホン酸や、アリルアルキルスルホン酸類、ポリオキシエチレンアルキルアリルエーテルの硫酸塩類、ポリオキシエチレンポリオキシプロピレンアルキルアリルエーテルの硫酸塩類等を挙げることができる。これらのエチレン系不飽和スルホン酸単量体は、それぞれ単独で又は２種以上を混合して使用することができる。
【００２２】
また、エチレン系不飽和スルホン酸単量体の塩としては、例えば、ナトリウム塩、カリウム塩、アンモニウム塩等を挙げることができる。これらのエチレン系不飽和スルホン酸単量体の塩は、それぞれ単独で又は２種以上を混合して使用することができる。なお、（ｂ）成分としては、イソプレンスルホン酸ナトリウム及び／又はスチレン−４−スルホン酸ナトリウムが好ましい。
【００２３】
共重合体（Ａ）における（ｂ）成分の含有率は、０〜２０質量％であることが好ましく、０．１〜１０質量％であることが更に好ましく、０．２〜５質量％であることが特に好ましい。共重合体（Ａ）における（ｂ）成分の使用は、エマルジョンの安定性、及び床磨き剤として用いた場合に形成される塗膜の耐ＢＨＭ性に効果があり、２０質量％超であると、塗膜の耐水性が低下する傾向にある。
【００２４】
（ｃ）成分としては、例えば、アルキル（メタ）アクリレート類、ヒドロキシル基含有（メタ）アクリレート類、フッ素含有（メタ）アクリレート類、アミノ基含有（メタ）アクリレート類、芳香族ビニル化合物、不飽和アミド化合物、シアン化ビニル化合物、ハロゲン化ビニル化合物、ビニルエステル類、不飽和エポキシ化合物、カルボニル基含有不飽和化合物等を挙げることができる。
【００２５】
前記アルキル（メタ）アクリレート類としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、ｎ−アミル（メタ）アクリレート、ｉ−アミル（メタ）アクリレート、ｎ−ヘキシル（メタ）アクリレート、ｎ−オクチル（メタ）アクリレート、２−エチルヘキシル（メタ）アクリレート、シクロヘキシル（メタ）アクリレート等を挙げることができる。
【００２６】
前記ヒドロキシル基含有（メタ）アクリレート類としては、例えば、２−ヒドロキシエチル（メタ）アクリレート、３−ヒドロキシプロピル（メタ）アクリレート、４−ヒドロキシブチル（メタ）アクリレート、ジエチレングリコールモノ（メタ）アクリレート、ポリエチレングリコールモノ（メタ）アクリレート、ジプロピレングリコールモノ（メタ）アクリレート、ポリプロピレングリコールモノ（メタ）アクリレート等を挙げることができる。
【００２７】
前記フッ素含有（メタ）アクリレート類としては、例えば、２，２，２−トリフルオロエチル（メタ）アクリレート、８，８，８，７，７−ペンタフルオロ−ｎ−オクチル（メタ）アクリレート等を挙げることができる。
【００２８】
前記アミノ基含有（メタ）アクリレート類としては、例えば、アミノメチル（メタ）アクリレート、ジメチルアミノメチル（メタ）アクリレート、２−アミノエチル（メタ）アクリレート、２−ジメチルアミノエチル（メタ）アクリレート、２−（ｎ−ブチルアミノ）エチル（メタ）アクリレート等を挙げることができる。
【００２９】
また、上記の（メタ）アクリレート類以外の（メタ）アクリレート類として、例えば、ベンジル（メタ）アクリレート、２−フェノキシエチル（メタ）アクリレート、２−（アルキルフェノキシ）エチル（メタ）アクリレート、フェノキシジエチレングリコール（メタ）アクリレート、フェノキシポリエチレングリコール（メタ）アクリレート、フェノキシプロピレングリコール（メタ）アクリレート、フェノキシジプロピレングリコール（メタ）アクリレート、フェノキシポリプロピレングリコール（メタ）アクリレート、２−ヒドロキシ−３−フェノキシプロピル（メタ）アクリレート、フタル酸のモノ（エチレングリコールモノ（メタ）アクリレート）／２−ヒドロキシエチル混合エステル等を挙げることができる。
【００３０】
一方、前記芳香族ビニル化合物としては、例えば、スチレン、α−メチルスチレン、２−メチルスチレン、３−メチルスチレン、４−メチルスチレン、４−エチルスチレン、４−ｔ−ブチルスチレン、３，４−ジメチルスチレン、４−メトキシスチレン、４−エトキシスチレン、４−ヒドロキシメチルスチレン、２−クロロスチレン、３−クロロスチレン、４−クロロスチレン、４−クロロ−３−メチルスチレン、２，４−ジクロロスチレン、２，６−ジクロロスチレン、１−ビニルナフタレン等を挙げることができる。
【００３１】
前記不飽和アミド化合物としては、例えば、（メタ）アクリルアミド、Ｎ−アミノメチル（メタ）アクリルアミド、Ｎ−（ジメチルアミノメチル）（メタ）アクリルアミド、Ｎ−（２−アミノエチル）（メタ）アクリルアミド、Ｎ−（２−ジメチルアミノエチル）（メタ）アクリルアミド、Ｎ−（３−メチルアミノプロピル）（メタ）アクリルアミド等を挙げることができる。
【００３２】
前記シアン化ビニル化合物としては、例えば、（メタ）アクリロニトリル、α−クロルアクリロニトリル、シアン化ビニリデン等を挙げることができる。また、前記ハロゲン化ビニル化合物としては、例えば、フッ化ビニル、塩化ビニル、塩化ビニリデン等を挙げることができ、前記ビニルエステル類としては、例えば、酢酸ビニル、脂肪酸ビニルエステル等を挙げることができる。
【００３３】
前記不飽和エポキシ化合物としては、例えば、アリルグリシジルエーテル、グリシジル（メタ）アクリレート、メチルグリシジル（メタ）アクリレート等を挙げることができる。
【００３４】
また、前記カルボニル基含有不飽和化合物としては、例えば、アクロレイン、ジアセトンアクリルアミド、２−アセトキシエチル（メタ）アクリレート、カプロラクトン変性アセトキシ（メタ）アクリレート、プラクセルＡＴＦＡ１（商品名（ダイセル化学工業社製））、プラクセルＡＴＦＡ２（商品名（ダイセル化学工業社製））、プラクセルＡＴＦＭ１（商品名（ダイセル化学工業社製））、プラクセルＡＴＦＭ２（商品名（ダイセル化学工業社製））等を挙げることができる。
【００３５】
上述してきたこれらの（ｃ）成分は、それぞれ単独で又は２種以上を混合して使用することができる。なお、（ｃ）成分としては、アルキル（メタ）アクリレート類、芳香族ビニル化合物、カルボニル基含有不飽和化合物が好ましく、特に、メチルメタクリレート、エチル（メタ）アクリレート、ｎ−ブチル（メタ）アクリレート、ｉ−ブチル（メタ）アクリレート、ｔ−ブチル（メタ）アクリレート、スチレン、α−メチルスチレン、ジアセトンアクリルアミドが好ましい。
【００３６】
本実施形態のアクリルエマルジョン組成物に含まれる共重合体（Ａ）の酸価は、３０〜１８０ｍｇＫＯＨ／ｇであり、４０〜１７０ｍｇＫＯＨ／ｇであることが好ましく、５０〜１６０ｍｇＫＯＨ／ｇであることが更に好ましい。共重合体（Ａ）の酸価が３０ｍｇＫＯＨ／ｇ未満であると、塗膜の耐ＢＨＭ性が低下する傾向にある。一方、共重合体（Ａ）の酸価が１８０ｍｇＫＯＨ／ｇ超であると、塗膜のレベリング性が低下する傾向にある。
【００３７】
共重合体（Ａ）のガラス転移点（Ｔｇ）は、−３０〜７０℃であり、−２０〜６０℃であることが好ましく、−１０〜６０℃であることが更に好ましい。共重合体（Ａ）のＴｇが−３０℃未満であると、床磨き剤として用いた場合に形成される塗膜の耐ＢＨＭ性や耐汚れ性が低下する。一方、７０℃超であると、重ね塗り性や塗膜の密着性が低下する。
【００３８】
共重合体（Ａ）は、その示差熱量曲線の転移領域内に存在するＴｇが１点のみであっても２点以上であってもよい。また、示差熱量曲線の転移領域内に２点以上のＴｇが存在する場合、最も高いＴｇ（℃）と最も低いＴｇ（℃）との差ΔＴｇ（℃）が５℃以上であることが好ましい。更に、共重合体（Ａ）の構造を、低いＴｇが存在する共重合体成分と高いＴｇが存在する共重合体成分とが、同一粒子内に併存する異相構造とすると、床磨き剤として用いた場合に形成される塗膜の耐久性をより向上させることが可能となるために好ましい。
【００３９】
共重合体（Ａ）の平均粒子径は、０．０２〜０．５μｍであることが好ましく、０．０３〜０．３μｍであることが更に好ましく、０．０５〜０．２μｍであることが特に好ましい。共重合体（Ａ）の平均粒子径が０．０２μｍ未満であると、床磨き剤として用いた場合に形成される塗膜のレベリング性が低下する傾向にあり、０．５μｍ超であると、形成される塗膜の光沢が低下するおそれがある。
【００４０】
（２）マグネシウム化合物
本発明の実施形態であるアクリルエマルジョン組成物に含まれるマグネシウム化合物の２０℃における水溶解度（以下、単に「水溶解度」ともいう）は、１質量％未満であり、０．７質量％未満であることが好ましく、０．５質量％未満であることが更に好ましい。マグネシウム化合物の水溶解度が１質量％以上であると、塗膜の耐久性や重ね塗り性が低下する傾向にある。なお、本発明においてはマグネシウム化合物の水溶解度の下限値については特に限定されないが、実質的な入手可能性等の観点からは１０-5質量％以上であればよい。
【００４１】
また、本実施形態のアクリルエマルジョン組成物中のマグネシウム化合物の含有量は、共重合体（Ａ）の酸価の０．０２〜１当量であり、０．０３〜０．７当量であることが好ましく、０．０５〜０．５当量であることが更に好ましい。マグネシウム化合物の含有量が、共重合体（Ａ）の酸価の０．０２当量未満であると、床磨き剤として用いた場合に形成される塗膜の耐久性が不十分となる傾向にあり、１当量超であると、塗工性が低下する傾向にある。
【００４２】
なお、本明細書にいう「マグネシウム化合物の含有量が、アクリル共重合体（共重合体（Ａ）の酸価の０．０２〜１当量である」とは、例えば、共重合体（Ａ）の酸価が５６ｍｇＫＯＨ／ｇ、マグネシウム化合物がＭｇ（ＯＨ）2（分子量＝５８）である場合を想定すると、この共重合体（Ａ）の１ｇに対して、Ｍｇ（ＯＨ）2を０．５８〜２９ｍｇ含有することをいう。
【００４３】
本実施形態のアクリルエマルジョン組成物に含まれるマグネシウム化合物の好適な具体例としては、Ｍｇ（ＯＨ）2、ＭｇＯ、ＭｇＣＯ3、若しくは３ＭｇＣＯ3・Ｍｇ（ＯＨ）2・３Ｈ2Ｏの単一物、又はこれらのうちの２種以上を組み合わせた混合物を挙げることができる。
【００４４】
本発明の実施形態であるアクリルエマルジョン組成物は、そのｐＨが４〜９の範囲内であることが好ましく、５〜９の範囲内であることが更に好ましく、６〜８の範囲内であることが特に好ましい。ｐＨが４未満であると、塗膜の耐ＢＨＭ性が低下する傾向にある。一方、ｐＨが９超であると、エマルジョンの安定性が低下する傾向にある。
【００４５】
次に、本発明の実施形態であるアクリルエマルジョン組成物の製造例について説明する。本実施形態のアクリルエマルジョン組成物を製造する方法については特に制限はないが、先ず通常の乳化重合法により共重合体（Ａ）のエマルジョン（共重合体エマルジョン）を調製し、次いでこの共重合体エマルジョンにマグネシウム化合物を添加する方法が好ましい。以下、この方法について説明する。
【００４６】
共重合体エマルジョンは、（ａ）成分、（ｂ）成分、及び（ｃ）成分のうちの少なくとも２種以上の単量体を、乳化剤、重合開始剤の存在下、水性媒体中、必要に応じて還元剤、連鎖移動剤、ｐＨ調整剤、キレート化剤等を添加して重合することにより調製することができる。
【００４７】
なお、（ａ）成分として、モノカルボン酸の無水物（例えば、（メタ）アクリル酸無水物等）、又はジカルボン酸の無水物（例えば、無水マレイン酸等）を用いる場合、これら無水物は乳化重合時の水性媒体中においてカルボン酸となるものである。従って、これら無水物をエチレン系不飽和カルボン酸単量体成分として乳化重合時に使用することもできる。
【００４８】
乳化重合に際して単量体を仕込む方法としては、公知の方法、例えば、全単量体を反応系に一括して仕込む方法、単量体の一部を仕込んで反応を開始させた後、残部を連続的に若しくは分割して仕込む方法、又は単量体を連続的に若しくは分割して仕込む方法等を採用することができる。
【００４９】
（ｂ）成分のうち、例えば、スチレン−３−スルホン酸ナトリウム、スチレン−４−スルホン酸塩、α−メチルスチレン−３−スルホン酸塩、α−メチルスチレン−４−スルホン酸塩、アリルアルキルスルホン酸塩類、ポリオキシエチレンアルキルアリルエーテルの硫酸塩類、及びポリオキシエチレンポリオキシプロピレンアルキルアリルエーテルの硫酸塩類等は、反応性乳化剤として作用するものである。従って、これらの単量体又はその塩を（ｂ）成分として使用する場合には、別途の乳化剤は必ずしも用いなくともよい。但し、所望により別途の乳化剤を更に添加してもよい。好ましい別途の乳化剤としては、陰イオン性界面活性剤、非イオン性界面活性剤、陽イオン性界面活性剤、両性界面活性剤、及び水溶性高分子等を挙げることができる。
【００５０】
前記陰イオン性界面活性剤としては、例えば、ラウリルサルフェートナトリウム塩等の高級アルコールの硫酸エステル塩、アルキルベンゼンスルホン酸塩、脂肪族スルホン酸塩、ポリエチレングリコールアルキルエーテルの硫酸エステル塩、ポリエチレングリコールポリプロピレングリコールアルキルエーテルの硫酸エステル塩等を挙げることができる。より具体的には、高級アルコール硫酸エステルナトリウム塩、アルキルベンゼンスルホン酸ナトリウム塩、コハク酸ジアルキルエステルスルホン酸ナトリウム塩、アルキルジフェニルエーテルジスルホン酸ナトリウム等を挙げることができる。これらの陰イオン性界面活性剤は、それぞれ単独で若しくは２種以上を混合して使用することができ、又は後述する非イオン性界面活性剤や水溶性高分子の１種以上と併用することもできる。なお、陰イオン性界面活性剤としては、ラウリルサルフェートナトリウム塩、ポリオキシエチレンアルキルエーテルの硫酸エステル塩、ポリオキシエチレンポリオキシプロピレンアルキルエーテルの硫酸エステル塩等が特に好ましい。
【００５１】
前記非イオン性界面活性剤としては、例えば、ポリオキシエチレンアルキルエーテル、ポリオキシエチレンポリオキシプロピレンアルキルエーテル、ポリオキシエチレンアルキルアリルエーテル、ポリオキシエチレンノニルフェニルエーテル、ポリオキシエチレンオクチルフェニルエーテル等を挙げることができる。これらの非イオン性界面活性剤は、それぞれ単独で又は２種以上を混合して使用することができる。なお、非イオン性界面活性剤としては、ポリオキシエチレンアルキルエーテル、ポリオキシエチレンポリオキシプロピレンアルキルエーテル等が特に好ましい。
【００５２】
また、前記両性界面活性剤としては、例えば、ラウリルベタインが好ましい。一方、前記陽イオン性界面活性剤としては、例えば、アルキルピリジニルクロライド、アルキルアンモニウムクロライド等が好ましい。
【００５３】
前記水溶性高分子としては、例えば、部分けん化又は完全けん化ポリビニルアルコール、ポリアクリル酸塩、水溶性（メタ）アクリル酸エステル共重合体、スチレン−マレイン酸共重合体塩、スチレン−（メタ）アクリル酸共重合体塩、ポリ（メタ）アクリルアミド、水溶性（メタ）アクリルアミド共重合体等を挙げることができる。これらの水溶性高分子は、それぞれ単独で又は２種以上を混合して使用することができる。なお、水溶性高分子としては、部分けん化ポリビニルアルコール、水溶性（メタ）アクリル酸エステル共重合体、スチレン−マレイン酸共重合体塩、スチレン−（メタ）アクリル酸共重合体塩等が特に好ましい。
【００５４】
乳化重合に際し、乳化剤は、例えば、一括添加、分割添加、連続添加、又はこれらを組み合わせた方法によって重合系に添加することができる。乳化剤の添加量（使用量）は、全単量体１００質量部に対し０．０５質量部（反応性乳化剤として作用する（ｂ）成分を含む）以上であることが好ましい。但し、反応性乳化剤として作用する（ｂ）成分が存在しない場合においては、乳化剤の添加量（使用量）は、全単量体１００質量部に対し５質量部以下であることが好ましい。
【００５５】
重合開始剤としては、例えば、水溶性又は油溶性の重合開始剤を挙げることができる。水溶性重合開始剤としては、過硫酸塩、過酸化水素等を挙げることができる。これらの水溶性重合開始剤は、それぞれ単独で又は２種以上を混合して使用することができる。また、水溶性重合開始剤は、必要に応じて、１種以上の還元剤、例えば、ピロ重亜硫酸ナトリウム、亜硫酸水素ナトリウム、チオ硫酸ナトリウム、Ｌ−アスコルビン酸やその塩、ナトリウムホルムアルデヒドスルホキシレート、硫酸第一鉄等と組み合わせて用いることができる。
【００５６】
また、前記油溶性重合開始剤としては、例えば、２，２’−アゾビスイソブチロニトリル、２，２’−アゾビス（４−メトキシ−２，４−ジメチルバレロニトリル）、２，２’−アゾビス−２，４−ジメチルバレロニトリル、１，１’−アゾビスシクロヘキサン−１−カルボニトリル、ベンゾイルパーオキサイド、ジ−ｔ−ブチルパーオキサイド、ｔ−ブチルハイドロパーオキサイド、クメンハイドロパーオキサイド、イソプロピルベンゼンハイドロパーオキサイド、パラメンタンハイドロパーオキサイド、３，５，５−トリメチルヘキサノールパーオキサイド、ｔ−ブチルパーオキシ（２−エチルヘキサノエート）等を挙げることができる。これらの油溶性重合開始剤は、それぞれ単独で又は２種以上を混合して使用することができる。
【００５７】
なお、油溶性重合開始剤としては、２，２’−アゾビスイソブチロニトリル、ベンゾイルパーオキサイド、ｔ−ブチルハイドロパーオキサイド、クメンハイドロパーオキサイド、イソプロピルベンゼンハイドロパーオキサイド、パラメンタンハイドロパーオキサイド、３，５，５−トリメチルヘキサノールパーオキサイド、ｔ−ブチルパーオキシ（２−エチルヘキサノエート）等が特に好ましい。乳化重合に際し、油溶性重合開始剤は単量体又は溶剤に溶解して用いることができる。
【００５８】
乳化重合に際し、重合開始剤は、例えば、一括添加、分割添加、連続添加、又はこれらを組み合わせた方法によって重合系に添加することができる。重合開始剤の添加量（使用量）は、全単量体１００質量部に対し０．０３〜３質量部であることが好ましく、０．１〜１重量部であることが更に好ましい。
【００５９】
連鎖移動剤としては、ハロゲン化炭化水素類（例えば、四塩化炭素、クロロホルム、ブロモホルム等）、メルカプタン類（例えば、ｎ−ドデシルメルカプタン、ｔ−ドデシルメルカプタン、ｎ−オクチルメルカプタン、チオグリコール酸アルキル等）、キサントゲン類（例えば、ジメチルキサントゲンジサルファイド、ジイソプロピルキサントゲンジサルファイド等）、テルペン類（例えば、ジペンテン、ターピノーレン等）、１，１−ジフェニルエチレン、不飽和環状炭化水素類（例えば、９，１０−ジヒドロアントラセン、１，４−ジヒドロナフタレン、インデン、１，４−シクロヘキサジエン等）、不飽和ヘテロ環状化合物（例えば、キサンテン、２，５−ジヒドロフラン等）や、α−メチルスチレンダイマー等を挙げることができる。なお、前記α−メチルスチレンダイマーは、２，４−ジフェニル−４−メチル−１−ペンテン（Ｉ）、２，４−ジフェニル−４−メチル−ペンテン（ＩＩ）、及び１，１，３−トリメチル−３−フェニルインダン（ＩＩＩ）の少なくとも１種からなるものが好ましく、（Ｉ）／｛（ＩＩ）＋（ＩＩＩ）｝＝４０〜１００／０〜６０（質量比）であるものが更に好ましい。これらの連鎖移動剤は、それぞれ単独で又は２種以上を混合して使用することができる。
【００６０】
乳化重合に際し、連鎖移動剤は、例えば、一括添加、分割添加、連続添加、又はこれらを組み合わせた方法によって重合系に添加することができる。連鎖移動剤の添加量（使用量）は、全単量体１００質量部に対し５質量部以下であることが好ましい。
【００６１】
ｐＨ調整剤としては、例えば、アンモニア水、水酸化ナトリウム、水酸化カリウム、炭酸水素ナトリウム、炭酸ナトリウム、炭酸カリウム、リン酸水素二ナトリウム等を挙げることができる。これらのｐＨ調整剤は、それぞれ単独で又は２種以上を混合して使用することができる。ｐＨ調整剤の使用量は、全単量体１００質量部に対し１質量部以下であることが好ましい。
【００６２】
キレート化剤としては、例えば、グリシン、アラニン、エチレンジアミン四酢酸ナトリウム等を挙げることができる。これらのキレート化剤は、それぞれ単独で又は２種以上を混合して使用することができる。キレート化剤の使用量は、全単量体１００質量部に対し１質量部以下であることが好ましい。
【００６３】
なお、乳化重合に際し、作業性、防災安全性、環境安全性、及び製造安全性を損なわない範囲内の量で、必要に応じて溶剤を使用することができる。溶剤の使用量は、全単量体１００質量部に対し５質量部以下であることが好ましい。溶剤の具体例としては、アセトン、メチルエチルケトン、メチルイソブチルケトン、トリクロロトリフルオロエタン、ジメチルスルホキサイド、トルエン、ジ−ｎ−ブチルフタレート、トリ（２−ｎ−ブトキシエチル）ホスフェート、メチルピロリドン、酢酸エチル、アルコール類、セロソルブ類、カルビトール類等を挙げることができる。なお、これらの溶剤の２種以上を混合して使用することもできる。
【００６４】
乳化重合に際しての重合温度は、通常、３０〜１００℃であることが好ましく、４０〜９５℃であることが更に好ましい。また、重合時間は、通常、１〜３０時間であることが好ましく、２〜２０時間であることが更に好ましい。乳化重合における最終的な重合転化率は、通常、９０〜１００質量％とすることが好ましく、９５〜１００質量％とすることが更に好ましい。
【００６５】
次いで、調製した共重合体エマルジョンにマグネシウムを添加及び混合撹拌することにより、本発明の実施形態であるアクリルエマルジョン組成物を得ることができる。マグネシウム化合物は、粉末のまま添加しても、水分散体（スラリー体）として添加してもよい。マグネシウム化合物を粉末として添加する場合における粉末の平均粒子径は、０．０１〜１００μｍであることが好ましく、０．０１〜５０μｍであることが更に好ましい。また、マグネシウム化合物を水分散体として添加する場合は、適当な分散剤や乳化剤を加えてもよい。
【００６６】
共重合体エマルジョンとマグネシウム化合物との混合撹拌は、共重合体（Ａ）のＴｇを超える温度で行うことが好ましく、共重合体（Ａ）のＴｇより５〜８０℃高い温度で行うことが更に好ましく、共重合体（Ａ）のＴｇより１０〜７０℃高い温度で行うことが特に好ましい。このことにより、共重合体（Ａ）とマグネシウム化合物とを含むアクリルエマルジョン組成物を速やかに調製することができる。なお、温度が高過ぎると、共重合体エマルジョンが不安定となり凝固物が生成する場合がある。撹拌時間は、通常、３０分〜５時間であることが好ましく、１〜４時間程度であることが更に好ましい。共重合体（Ａ）とマグネシウム化合物との混合撹拌は、回分式、半連続式、又は連続式の何れの方式で行ってもよい。
【００６７】
また、共重合体（Ａ）とマグネシウム化合物との混合撹拌に際し、マグネシウム化合物の添加前、添加と同時、又は添加後に、更にｐＨ調整剤としてアンモニア（水）、水酸化ナトリウム、水酸化カリウム、炭酸水素ナトリウム、炭酸ナトリウム、炭酸カリウム、リン酸水素二ナトリウム、エタノールアミン、アルキルアミノエタノール、カルボジイミド若しくはその誘導体、ポリカルボジイミド樹脂、アジピン酸ジヒドラジド等のヒドラジド化合物、又はヒドラジド樹脂等の成分を添加してもよい。これらの成分の添加量は、マグネシウム化合物１００質量部に対し、通常、０．１〜２０質量部であることが好ましく、０．２〜１０質量部であることが更に好ましい。
【００６８】
本発明の実施形態であるアクリルエマルジョン組成物には、床磨き剤として好適に使用すべく、共重合体（Ａ）及びマグネシウム化合物以外の成分として、共重合体（Ａ）以外の樹脂若しくはゴムエマルジョン、アルカリ可溶性樹脂、ワックスエマルジョン、造膜助剤、可塑剤、湿潤剤、分散剤、レベリング剤、防腐剤、充填剤等を更に添加することができる。
【００６９】
前記樹脂又はゴムエマルジョンとしては、例えば、アクリル樹脂エマルジョン、スチレン−アクリロニトリル共重合体エマルジョン、ポリスチレンエマルジョン、エチレン−酢酸ビニル共重合体エマルジョン、ポリ酢酸ビニルエマルジョン、ポリ塩化ビニルエマルジョン、ポリウレタン樹脂エマルジョン、シリコーン樹脂エマルジョン、アクリルゴムエマルジョン、ＳＢＲ（スチレン−ブタジエンゴム）エマルジョン、ＮＢＲ（アクリロニトリル−ブタジエンゴム）エマルジョン等を挙げることができる。これらのエマルジョンは、それぞれ単独で又は２種以上を混合して使用することができる。
【００７０】
前記樹脂又はゴムエマルジョンのなかでもアクリル樹脂エマルジョンが好ましい。また、アクリル樹脂エマルジョンのなかでも、アクリル樹脂のＴｇが−３０〜＋７０℃であるアクリル樹脂エマルジョンが好ましく、−２５〜＋４０℃であるアクリル樹脂エマルジョンが更に好ましく、−２０〜＋２０℃であるアクリル樹脂エマルジョンが特に好ましい。このようなアクリル樹脂エマルジョンを添加することにより、造膜助剤や可塑剤の使用量を減ずる、又はこれらの使用を止めることもできる。
【００７１】
一方、アクリル樹脂のＴｇが２０〜１００℃、好ましくは３０〜８０℃であるアクリル樹脂エマルジョンを添加することにより、床磨き剤として用いた場合に形成される塗膜の耐汚染性を著しく高めることが可能となる。なお、２種以上のアクリル樹脂エマルジョンを添加する場合、並びにアクリル樹脂エマルジョンと、このアクリル樹脂エマルジョン以外の樹脂エマルジョン及び／又はゴムエマルジョンとを添加する場合においては、これらのエマルジョンの混合物中の樹脂又はゴム成分の平均Ｔｇが−３０〜＋７０℃となるように調整することが好ましく、−２０〜＋５０℃となるように調整することが更に好ましく、−１０〜＋４０℃となるように調整することが特に好ましい。
【００７２】
前記アクリル樹脂エマルジョンとしては、メチルメタクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、及びシクロヘキシル（メタ）アクリレートからなる群より選択されるの少なくとも１種のアルキル（メタ）アクリレートを含む共重合体のエマルジョンであることが好ましい。また、アクリル樹脂エマルジョンは、上記のアルキル（メタ）アクリレートの少なくとも１種を、１０〜９０質量％含む共重合体のエマルジョンであることが好ましく、１５〜８５質量％含む共重合体のエマルジョンであることが更に好ましく、２０〜８０質量％含む共重合体のエマルジョンであることが特に好ましい。
【００７３】
共重合体（Ａ）と樹脂又はゴムエマルジョンとの比率は、固形分の質量換算で、１００／０〜１０／９０であることが好ましく、１００／０〜１５／８５であることが更に好ましく、１００／０〜２０／８０であることが特に好ましく、１００／０〜３０／７０であることが最も好ましい。この比率が１０／９０未満であると、床磨き剤として用いる場合の重ね塗り性や、形成される塗膜の密着性が低下する傾向がある。
【００７４】
前記アルカリ可溶性樹脂としては、例えば、（メタ）アクリル酸エステル／α，β−不飽和カルボン酸共重合体、（メタ）アクリル酸エステル／α，β−不飽和カルボン酸／スチレン共重合体、スチレン／マレイン酸共重合体、シェラック、ロジン変性マレイン酸樹脂等を挙げることができる。これらのアルカリ可溶性樹脂は、それぞれ単独で又は２種以上を混合して使用することができる。これらのアルカリ可溶性樹脂を添加することにより、床磨き剤用の組成物として用いた場合に形成される塗膜のレベリング性及びアルカリによる剥離性を更に向上させることができる。アルカリ可溶性樹脂の添加量は、共重合体（Ａ）１００質量部に対し、通常、５０質量部以下であることが好ましく、５〜４０質量部であることが更に好ましく、１０〜３０質量部であることが特に好ましい。アルカリ可溶性樹脂の添加量が５０質量部を超えると、形成される塗膜の耐久性が低下する傾向にある。
【００７５】
前記ワックスエマルジョンとしては、例えば、ポリエチレン系エマルジョン等を挙げることができる。ワックスエマルジョンの添加量は、固形分換算で、共重合体（Ａ）１００質量部に対し、４０質量部以下であることが好ましく、５〜３０質量部であることが更に好ましく、１０〜３０質量部であることが特に好ましい。ワックスエマルジョンの添加量が４０質量部を超えると、形成される塗膜の光沢が低下して外観が損なわれる傾向にある。
【００７６】
前記造膜助剤としては、例えば、ベンジルアルコール、ジエチレングリコールモノアルキルエーテル等の（ポリ）アルキレングリコール又はそのエーテル類、３−メトキシ−１−ブタノールのモノメチルエーテル又はモノエチルエーテル等を挙げることができる。また、前記可塑剤としては、例えば、トリ−ｎ−ブトキシホスフェート、トリ（２−ｎ−ブトキシエチル）ホスフェート、トリフェニルホスフェート、多価アルコール類、沸点２６０℃以上のポリアルキレングリコールアルキルエーテル、イソホロン、ベンジル・ｎ−ブチルフタレート、ジ−ｎ−ブチルフタレート、ジメチルフタレートや、テキサノールＣＳ−１２（商品名（チッソ社製））等を挙げることができる。
【００７７】
これらの造膜助剤や可塑剤は、それぞれ単独で又はそれぞれ２種以上を混合して使用することができ、また造膜助剤と可塑剤とを併用することもできる。造膜助剤と可塑剤との合計添加量は、共重合体（Ａ）１００質量部に対し、通常、６０質量部以下であることが好ましく、５〜５０質量部であることが更に好ましく、１０〜４０質量部であることが特に好ましい。造膜助剤と可塑剤との合計添加量が６０質量部を超えると、形成される塗膜の耐久性が低下する傾向にある。なお、本実施形態のアクリルエマルジョン組成物は、低沸点の造膜助剤を減量することができ、又は添加する必要がないため、ＴＶＯＣを低減することができる。
【００７８】
前記湿潤剤としては、例えば、パーフルオロアルキルカルボン酸カリウム塩、シリコン系湿潤剤、アセチレン系湿潤剤等を挙げることができる。また、前記分散剤としては、例えば、陰イオン性界面活性剤、非イオン性界面活性剤等を挙げることができる。なお、前記レベリング剤としては、例えば、ロジン酸エステル等を挙げることができる。前記防腐剤としては、例えば、１，２−ベンゾイソチアゾリン−３−オン、２−メチル−４−イソアゾリン−３−オンと５−クロル−２−メチル−４−イソアゾリン−３−オンとの混合物等を挙げることができる。また、前記充填剤としては、例えば、コロイダルシリカ、マイカ、りん片状充填剤等を挙げることができる。
【００７９】
なお、本実施形態のアクリルエマルジョン組成物には、共重合体（Ａ）及びマグネシウム化合物以外の成分として、更に、消泡剤を添加することもできる。また（ｃ）成分としてアクロレイン、ジアセトンアクリルアミド等のカルボニル基含有不飽和化合物を用いた共重合体（Ａ）に対しては、アジピン酸ジヒドラジド等のヒドラジド化合物を添加してもよい。
【００８０】
本発明のアクリルエマルジョン組成物は、床材、家具、車両等の艶出し剤として有用である。本発明のアクリルエマルジョン組成物を床磨き剤として用いる場合、布拭き、ブラシがけ、ハケスプレー等の通常の方法により塗布した後、風乾又は加熱乾燥することにより、強固な塗膜を形成することができる。
【実施例】
【００８１】
以下、本発明を実施例に基づいて具体的に説明するが、本発明はこれらの実施例に限定されるものではない。
【００８２】
（実施例１）
撹拌機、コンデンサー、温度計、及び滴下ロートを備えたガラス製反応容器（容量：３Ｌ）に、イオン交換水１００質量部、ラウリル硫酸ナトリウム０．３質量部、及び過硫酸アンモニウム０．１質量部を仕込み、反応容器内部の空気を窒素置換した後、内容物を撹拌しつつ温度を６５℃に調整した。その後、この反応容器に、イオン交換水５０質量部、ラウリル硫酸ナトリウム１質量部、過硫酸アンモニウム０．１質量部、並びに単量体としてブチルアクリレート３４．８質量部、メチルメタクリレート５０質量部、及びメタクリル酸１５．２質量部を混合撹拌して別途調製したエマルジョンを３時間かけて滴下した。なお、滴下中は窒素を導入し、温度を８０℃に保持した。滴下終了後、更に８５℃で２時間撹拌し、次いで２５℃に冷却して共重合体エマルジョンを得た。このときの重合転化率は９８％以上であり、重合中凝固物の発生は殆どみられなかった。なお、得られた共重合体エマルジョンに含まれる共重合体のＴｇ（℃）及び酸価（ｍｇＫＯＨ／ｇ）を表１に示す。
【００８３】
得られた共重合体エマルジョンを５０℃に保って撹拌しつつ、アクリル共重合体の酸価の０．２当量に相当するＭｇ（ＯＨ）2を徐々に添加した。添加完了後、約２時間撹拌してアクリルエマルジョン組成物を調製した。なお、Ｍｇ（ＯＨ）2の２０℃における水溶解度は、０．０００９質量％である。
【００８４】
（床磨き剤の調製）
調製したアクリルエマルジョン組成物に、ジエチレングリコールモノエチルエーテル、及びトリ（２−ｎ−ブトキシエチル）ホスフェートを４：１（質量比）の割合で混合して、最低造膜温度（ＭＦＴ）を５℃以下に調整した。次いで、固形分が１９質量％となるようにイオン交換水を加えて所定の組成物を調製した。
【００８５】
調製した前記組成物８０質量部、ワックスエマルジョン（商品名：ＨＹＴＥＣ  Ｅ−４０００（東邦化学社製）、固形分１９質量％）１５質量部、アルカリ可溶性樹脂水溶液（ロジンエステル樹脂の水溶液（商品名：ＬＲ４００（荒川化学社製）、固形分１５質量％、ｐＨ８．６））５質量部、及びフッ素系界面活性剤（Ｃ6Ｆ17ＳＯ2Ｎ（Ｃ2Ｈ5）ＣＨ2ＣＯＯＫ）の水溶液（固形分１質量％）０．５質量部を混合することにより、床磨き剤（実施例１）を調製した。
【００８６】
（実施例２〜８、比較例１〜９）
表１に示す単量体及び金属化合物を、それぞれ表１に示す質量部及び当量で用いた（但し、比較例９については金属化合物を用いていない）こと以外は、前述の実施例１の場合と同様の操作により、床磨き剤（実施例２〜８、比較例１〜９）を調製した。なお、ＭｇＣＯ3、ＭｇＯ、Ｍｇ（ＣＨ3ＣＯＯ）2の２０℃における水溶解度は、それぞれ０．０１質量％以下、０．４質量％以下、５６．７質量％である。また、比較例８のアクリルエマルジョン組成物を調製するに際して用いたＺｎ錯塩は、酸化亜鉛１４質量部、炭酸アンモニウム１２質量部、アミノ酢酸２０質量部、及び２５体積％アンモニア水３０質量部を、全体が１００質量部となるように水に溶解することにより調製した。
【００８７】
調製した各床磨き剤について耐ＢＨＭ性、重ね塗り性、光沢保持性、及び密着性の評価を行った。評価結果を表１に示す。なお、各評価の実施方法を以下に示す。
【００８８】
［耐ブラックヒールマーク（ＢＨＭ）性］：試料（床磨き剤）を、塗布量が１０ｇ／ｍ2となるようにホモジニアスタイル上に塗布し、次いで乾燥する操作を３回繰り返して、評価用サンプルを作製した。この評価用サンプルを、人通りの多い場所（通行量＝５０〜１００人／日）に１０日間設置して、ブラックヒールマーク（ＢＨＭ）の付着程度を目視にて観察し、下記の基準で５段階に評価した。なお、耐ＢＨＭ性は、光沢維持率とともに形成された塗膜の耐久性を評価する指標となる。
５：ＢＨＭの付着が殆ど認められない。
４：ＢＨＭの付着が少ない。
３：ＢＨＭの付着がやや多い。
２：ＢＨＭの付着が多い。
１：ＢＨＭの付着が非常に多い。
【００８９】
［重ね塗り性］：試料（床磨き剤）を、塗布量が１０ｇ／ｍ2となるようにホモジニアスタイル上に塗布し、次いで乾燥する操作を５回繰り返して、評価用サンプルを作製した。この評価用サンプル表面の艶引け状態を目視にて観察し、下記の基準で２段階に評価した。
○：艶引けなし。
×：艶引けあり。
【００９０】
［光沢保持性］：前述の「耐ブラックヒールマーク（ＢＨＭ）性」の評価の場合と同様の操作によって評価用サンプルを作製した。この評価用サンプルについて、作製直後の６０°反射率（初期光沢）、及び２週間放置後の６０°反射率（放置後光沢）を測定し、下記計算式を用いて光沢維持率（％）を算出した。なお、６０°反射率は、村上式光沢計（商品名）を使用して測定した。
光沢維持率（％）＝（放置後光沢×１００）／（初期光沢）
【００９１】
［密着性］：前述の「耐ブラックヒールマーク（ＢＨＭ）性」の評価の場合と同様の操作によって評価用サンプルを作製した。この評価用サンプルについて、透明粘着テープ（幅１８ｍｍ（日東電工社製））を用いた剥離試験を行い、評価用サンプルの側に剥離せずに残った塗膜の面積割合（％）により下記の基準で５段階に評価した。
５：９０〜１００％
４：７０〜８９％
３：５０〜６９％
２：３０〜４９％
１：０〜２９％
【００９２】
【表１】
0003690418.tif 000002
【００９３】
表１に示すように、実施例１〜８の床磨き剤は、比較例１〜７、及び９の床磨き剤に比して優れた耐ＢＨＭ性、重ね塗り性、光沢保持性、及び密着性を示すものであることが明らかである。
【００９４】
なお、比較例８の床磨き剤については、実施例と同等の特性を示すことが明らかである。しかしながら、比較例８の床磨き剤は重金属である亜鉛（Ｚｎ）が含まれているものであり、このような重金属を含むことのない実施例１〜８の床磨き剤は、環境に対する負荷軽減を図りつつも優れた特性を示すものであることが明らかである。
【産業上の利用可能性】
【００９５】
本発明アクリルエマルジョン組成物は、耐ＢＨＭ性、重ね塗り性、光沢保持性、及び密着性に優れた床磨き剤用の組成物として好適である。
【要約】
【課題】重金属を用いることなく、耐ＢＨＭ性、重ね塗り性、光沢保持性、及び密着性に優れた床磨き剤として好適なアクリルエマルジョン組成物を提供する。
【解決手段】酸価が３０〜１８０ｍｇＫＯＨ／ｇであるとともにガラス転移点（Ｔｇ）が−３０〜７０℃であるアクリル共重合体と、２０℃における水溶解度が１質量％未満であるマグネシウム化合物と、を含み、マグネシウム化合物の含有量が、アクリル共重合体の酸価の０．０２〜１当量であるアクリルエマルジョン組成物である。
【選択図】なし